Brevet FR3105410A1 — publié le 20210625

L’invention concerne un détecteur de rayonnement (10) comprenant un empilement (Emp) de couches le long d’une direction Z, ledit empilement comprenant : -une couche absorbante (Cabs) -une première couche de contact (Ccont) -un ensemble d’au moins une couche intermédiaire (Cint) dénommé ensemble intermédiaire (Eint), -une couche supérieure (Csup), -la première couche de contact et la couche supérieure présentant une pluralité de zones de détection (Zdet) et de zones de séparation (Zsep), une zone de détection correspondant à un pixel dudit détecteur, -une couche de passivation (Cpass) réalisée en un matériau diélectrique (Mdiel), disposée sur la couche supérieure (Csup), et présentant des ouvertures (Op) au niveau des zones de détection de la couche supérieure, -les couches semiconductrices de l’empilement étant des composés à base d’éléments des colonnes IIIA et VA du tableau périodique des éléments, le deuxième matériau (M2) comprenant l’élément VA antimoine (Sb) et le troisième matériau (M3) étant dépourvu de l’élément VA antimoine (Sb). Figure 4 Détecteur de rayonnement et procédé de fabrication associé DOMAINE DE L’INVENTION La présente invention concerne le domaine de l’imagerie pour l’infra-rouge (IR) et en particulier un détecteur de rayonnement ou photodétecteur fabriqué avec des matériaux III-V et fonctionnant à plus haute température que 80 K. ETAT DE LA TECHNIQUE Il est connu que pour obtenir des imageurs hautes performances dans le domaine de la détection l’IR, le détecteur doit fonctionner à des températures cryogéniques, ce qui nécessite la mise en place d’une circuiterie cryogénique constituée entre autre d’un cryostat et d’une machine de mise en froid. L’une des problématiques essentielles de ces détecteurs est l’augmentation de la température de fonctionnement afin de répondre à des besoins de compacité, de fiabilité, de réduction de la consommation et des coûts de fabrication de la machine de mise en froid et du cryostat. L’objectif est de réduire la taille, le poids et la puissance de consommation de la circuiterie cryogénique mise en place autour du détecteur (critères SWaP pour « Size, Weight and Power»). Un imageur infra-rouge est constitué d’une matrice de photodétecteurs hybridée sur un circuit de lecture en silicium. La principale grandeur physique du photodétecteur qui est liée à la température de fonctionnement est son courant d’obscurité ou « dark current » Id, c’est à dire le courant présent dans le composant en l’absence d’éclairement. La figure 1 présente les deux mécanismes limitant le courant d’obscurité Id d’un photodétecteur à la tension de polarisation en échelle logarithmique et en fonction de l’inverse de la température T: Le phénomène prédominant à basse température est le courant de génération-recombinaison dans la zone de désertion, et le phénomène dominant à plus haute température est le courant de diffusion dans les bandes plates. Les deux mécanismes se croisent pour une température Tc, définissant deux zones DIF et G-R. Au-dessus de Tc (zone DIF) le courant d’obscurité est limité par les mécanismes de diffusion et en dessous de Tc (zone G-R) par les mécanismes de génération-recombinaison. Le courant GR de génération recombinaison provient de la génération des paires électron/trous par l’intermédiaire de défauts SRH (Shockley-Read-Hall) dans le gap dans les zones possédant un champ initialement située à la jonction entre la couche absorbante et le contact. Le courant de diffusion provient de la génération de paires électron/trous par l’intermédiaire de défauts SRH et/ou d’un troisième porteur de charge (effet Auger 1 ou 7) et/ou de l’absorption d’un photon (effet radiatif lié à l’équilibre thermodynamique du détecteur avec son environnement) On cherche ainsi à réaliser un imageur HOT (High Operating Temperature) fonctionnant à une température supérieure à 80 K pour lequel le détecteur IR est uniquement limité par le courant de diffusion, quelque soit la gamme de température. Par exemple dans le MWIR [3.7µm-5µm], la majorité des imageurs commercialisés actuellement sont en InSb (matériau III-V) fabriqué en technologie planaire implantée et fonctionnent autour de 80K, il ne s’agit pas d’un imageur HOT. Dans le MWIR [3.7µm-4.1µm], un imageur HOT en technologie « XBn » décrite ci-après fonctionne à 150K. Les documents EP1642345, EP2002487, EP2249400 et EP2797122 décrivent un exemple de photodétecteur HOT appelé « XBn » présentant un courant GR réduit. Il est généralement fabriqué par épitaxie par jets moléculaires (EJM) et est constitué par l’empilement suivant: X=contact InAsSb, dopage n ou p, ou GaSb dopage p / B=barrière AlGaAsSb / n=zone absorbante InAsSb. La barrière B présente le gap le plus élevé. Ce composant diffère des traditionnelles homojonctions PN en matériau InSb car son architecture permet de confiner la zone de désertion, source d’un fort courant d’obscurité en dehors des matériaux « petit gap » tels que InAsSb (zone absorbante) et dans un matériau plus grand gap AlGaAsSb (la barrière). InAsSb est alors en régime dit « des bandes plates » en référence aux bandes d’énergie des porteurs minoritaires de la zone absorbante. L’ajustement de l’épaisseur et du dopage de la barrière B, pour un contact donné, permet à la couche absorbante de rester en « bande plate ». Le matériau petit gap (zone absorbante) reste ainsi exempt de champ électrique, ce qui permet au composant de présenter un faible courant d’obscurité et de fonctionner à 150K. Lorsque le matériau X est GaSb, la structure possède un « turn-on-voltage » (tension de polarisation) plus élevé ce qui entraine une surconsommation de l’imageur IR. Ces composants de type XBn présentent un certain nombre d’inconvénients : -Le matériau AlGaAsSb (barrière) est difficile à maitriser. -Croissance et dopage : les matériaux riches en aluminium sont connus pour être de moins bonne qualité cristalline que les matériaux à base d’indium ou de gallium (présence de nombreux états d’énergie dans le gap). De plus, les conditions de croissance optimales par EJM des couches AlGaAsSb (barrière) et InAsSb (couche absorbante) sont distinctes, ce qui nécessite de réaliser des compromis. Le dopage de AlGaAsSb est également difficile à maitriser. -Process technologique : AlGaAsSb s’oxyde facilement au contact de l’air ou de l’eau, ce qui rend le procédé technologique plus complexe. La passivation et la stabilisation de la surface d’AlGaAsSb après gravure pour obtenir un plateau peu élevé, dénommé « shallow MESA » en anglais, est délicate à mettre en place et peut être source d’inhomogénéité (risque de perte d’adhérence du diélectrique sur AlGaAsSb à cause de son oxydation, fluctuation de l’oxyde au bord des mesas pouvant entrainer des fluctuations de courant, cross-talk électrique...). -La pixellisation se fait par gravure « shallow MESA » de la couche contact jusqu’au matériau AlGaAsSb, tel qu’illustré figure 2. Une électrode commune 2 est déposée sur le substrat 6, puis une couche absorbante 3 en InAsSb, une couche barrière 4 en AlGaAsSb et une couche de contact 110. La couche de contact 110 (dopage p) est gravée pour délimiter les pixels et reliée à des contacts métalliques 65. - L’alignement des offsets de bandes de valence entre InAsSb, AlGaAsSb et GaSb nécessite une tension de polarisation (« Turn on voltage ») pour être en configuration de bande plate. Cette configuration à tension de polarisation non nulle peut être source d’inhomogénéité, une oxydation non contrôlée de la barrière pouvant générer une fluctuation de cette tension caractéristique -La structure XBn ne peut pas fonctionner correctement dans un agencement matriciel avec des pixels dont le dopage est réalisé par diffusion. En effet, avec X=InAsSb étant un petit gap, il existerait un courant de fuite non négligeable selon l’axe X des zones pixel (dopées p) vers les zones interpixel (dopées n). Avec X=GaSb il faudrait appliquer une tension de polarisation supérieure du fait de l’alignement des offsets de bande de valence qui augmente la consommation de l’imageur et est susceptible de provoquer de nombreux problèmes de dépolarisation en cas de fuites dommageable à l’uniformité de la matrice. Afin de résoudre certains de ces inconvénients, le document FR 1601065 propose une structure d’imageur tel qu’illustré figure 3. Cette structure présente l’avantage d’être compatible d’une pixellisation par diffusion, implantation ou recess (gravure localisée pour prendre contact avec une couche barrière enterrée) telle que décrite dans le document FR1501985. Le photodétecteur comprend un empilement 201 de différents matériaux et comprenant une couche absorbante petit gap correspondant au gap le plus petit de toute la structure, une couche de charges écran C2, une couche de transition C3, une couche fenêtre C4, une couche diélectrique de passivation C7. Les couches C1 et C2 présentent un dopage d’un premier type, préférentiellement n, et la couche C4 comprend des zones P1 dopée du deuxième type p délimitant les pixels et des zones interpixel P2 dopée n. On définit un dopage résiduel d’un matériau comme un dopage inhérent à sa fabrication et/ou à la nature chimique du matériau réalisé (ex impuretés non contrôlées), que l’on peut connaître par des mesures. Un dopage volontaire est obtenu par incorporation d’atomes dopants dans le matériau. L’incorporation peut être réalisée pendant la croissance ou après la croissance par implantation ou diffusion d’atomes dopants dans le matériau. Le dopage n interpixel dans les zones P2 est ajusté pendant la croissance, alors que le dopage p des zones P1 est réalisé par insertion post croissance d’atomes dopant p dans la couche C4. Une métallisation 25 réalise le contact avec la zone P1 (première électrode). Dans une telle structure, la couche absorbante C1 reste en bande plate par la gestion du dopage et de l’épaisseur de la couche de charges écran C2. La structure des bandes des couches C1, C2, C3 et C4 est configurée pour ne pas former une barrière à un mouvement des porteurs minoritaires (qui sont les trous pour un dopage n de la couche absorbante) depuis la couche C1 jusqu’à la couche C4. Les trous circulent dans la bande de valence et les électrons dans la bande de conduction. Pour un dopage n de C1, les bandes d’intérêt sont les bandes de valence. Les matériaux semi-conducteurs de l’empilement sont des matériaux à base de composés IIIA et VA du tableau périodique des éléments. De l’autre côté (côté inférieur) l’empilement comprend de manière classique une couche intermédiaire C6 dopée n et un substrat C5 dopé n pour réaliser le contact n (deuxième électrode). Leur structure de bande est configurée pour ne pas présenter de barrière susceptible de s’opposer au mouvement des porteurs majoritaires (les électrons pour un dopage n de la couche absorbante) de C1 jusqu’à la deuxième électrode. Pour un dopage n de C1, les bandes d’intérêt sont les bandes de conduction. Un exemple de cette structure est : Couche fenêtre contact C4 en GaSb (dopage n) / couche de transition C3 en GaSb (dopage résiduel P) / couche de charge écran C2 en InAlAsSb (n) / couche absorbante C1 InAsSb (n). La pixellisation se fait par diffusion ou implantation de dopant P dans le GaSb. Ce type de structure présente les avantages suivants : - pas de couche en AlGaAsSb (facilement oxydable et source de bruit) -pixellisation par insertion de dopants, ce qui permet une fabrication simplifiée, sans gravure « shallow MESA » et de bien confiner les porteurs de charge minoritaires dans l’interpixel loin de l’interface diélectrique C7 / C4. - pas de tension caractéristique d’établissement du courant. Cette structure fonctionne en mode photovoltaïque car les hétérostructures Gasb/InAlAsSb et InAlASb/InAsSb sont de type 2. Néanmoins cette structure présente des inconvénients : - la surface à passiver est le GaSb. Les matériaux à base d’antimoine sont connus pour être difficiles à passiver. Il y a des risques de fuites en surface et de cross-talk électrique au niveau des jonctions GaSb PN latérales (selon l’axe X entre zones pixel et zones interpixel). - l’incorporation de dopants par insertion, préférentiellement par diffusion, dans le GaSb n’est pas évidente, notamment par Epitaxie en phase vapeur organique des métaux dénommé MOVPE (Metal Organic Vapor Phase Epitaxy en anglais). Un but de la présente invention est de remédier aux inconvénients précités en proposant un détecteur de rayonnement dans l’esprit du détecteur décrit ci-dessus mais présentant une fabrication et un fonctionnement amélioré. DESCRIPTION DE L’INVENTION La présente invention a pour objet un détecteur de rayonnement comprenant un empilement de couches le long d’une direction Z, ledit empilement comprenant : -une couche absorbante configurée pour absorber le rayonnement et réalisée en un premier matériau semiconducteur présentant un premier gap et un dopage d’un premier type, -une première couche de contact réalisée en un deuxième matériau présentant un deuxième gap strictement supérieur au premier gap, -un ensemble d’au moins une couche intermédiaire dénommé ensemble intermédiaire, disposé entre la couche absorbante et la première couche de contact, chaque couche intermédiaire étant réalisée en un matériau intermédiaire semiconducteur présentant un gap intermédiaire supérieur ou égal au premier gap, -une couche supérieure disposée sur la première couche de contact du côté opposé audit ensemble intermédiaire, réalisée en un troisième matériau semiconducteur présentant un troisième gap strictement supérieur à tous les autres gaps de l’empilement, -la première couche de contact et la couche supérieure présentant une pluralité de zones de détection et de zones de séparation, une zone de séparation séparant une zone de détection d’une autre zone de détection, chaque zone de détection étant entourée par une zone de séparation dans un plan perpendiculaire à Z, une zone de détection correspondant à un pixel dudit détecteur, les deuxième et troisième matériaux étant configurés pour présenter un dopage d’un deuxième type dans les zones de détection et un dopage du premier type dans les zones de séparation, -lorsque le premier type de dopage est n, une bande de valence du premier matériau est strictement inférieure à une bande de valence du deuxième matériau dans les zones de détection, et la ou les bandes de valence du ou des matériaux intermédiaires sont comprise(s) entre la bande de valence du premier matériau et la bande de valence du deuxième matériau dans les zones de détection, et sont configurée(s) pour varier de manière monotone croissante dans le sens couche absorbante vers première couche de contact, -lorsque le premier type de dopage est p, une bande de conduction du premier matériau est strictement supérieure à une bande de conduction du deuxième matériau dans les zones de détection, et la ou les bandes de conduction du ou des matériaux intermédiaires sont comprise(s) entre la bande de conduction du premier matériau et la bande de conduction du deuxième matériau dans les zones de détection , et sont configurée(s) pour varier de manière monotone décroissante dans le sens couche absorbante vers première couche de contact , -une couche de passivation réalisée en un matériau diélectrique, disposée sur la couche supérieure, et présentant des ouvertures au niveau des zones de détection de la couche supérieure, -les couches semiconductrices de l’empilement étant des composés à base d’éléments des colonnes IIIA et VA du tableau périodique des éléments, le deuxième matériau comprenant l’élément VA antimoine et le troisième matériau étant dépourvu de l’élément VA antimoine. Selon un mode de réalisation : lorsque le premier type de dopage est n, la ou les bande(s) de valence du ou des matériaux intermédiaires sont inférieure(s) à la bande de conduction du deuxième matériau ; lorsque le premier type de dopage est p, la ou les bande(s) de conduction du ou des matériaux intermédiaires sont supérieure(s) à la bande de valence du deuxième matériau. Selon un mode de réalisation, à l’interface (12) entre la couche supérieure et la couche de contact dans les zones de détection : lorsque le premier type de dopage est n, la bande de valence du troisième matériau est située en dessous de la bande de valence du deuxième matériau et la bande de conduction du troisième matériau est située au-dessus de la bande de conduction du deuxième matériau ; lorsque le premier type de dopage est p, la bande de conduction du troisième matériau est située au-dessus de la bande de conduction du deuxième matériau et la bande de valence du troisième matériau est située en dessous de la bande de valence du deuxième matériau. Selon un mode de réalisation détecteur de rayonnement selon l’une des revendications précédentes dans lequel le troisième matériau est de type III-As. Selon un mode de réalisation le deuxième matériau est GaSb et le troisième matériau est InGaAs. Préférentiellement le pourcentage d’indium du troisième matériau est inférieur à 50%. Selon un mode de réalisation le détecteur comprend en outre : -une deuxième couche de contact disposée sous la couche absorbante et du côté opposé à la couche intermédiaire, réalisée en un quatrième matériau semiconducteur présentant un quatrième gap strictement supérieur au premier gap et un dopage du premier type, -un substrat sur lequel est déposée la deuxième couche de contact. Selon une variante le dopage de deuxième type des zones de détection est obtenu par une incorporation d’atomes dopants dans la couche de contact et la couche supérieure, effectuée postérieurement à la croissance desdites couche de contact et couche supérieure, et via lesdites ouvertures. Selon un mode de réalisation la couche supérieure et la première couche de contact présentent, dans les zones de détection, et sur toute leur épaisseur respective, une quantité d’atomes dopants supérieure à 10 17 atomes/cm 3 . Selon un autre aspect l’invention concerne un procédé de réalisation d’un détecteur de rayonnement comprenant : -une étape de réalisation d’un empilement de couches le long d’une direction Z sur un substrat comprenant : --une couche absorbante configurée pour absorber le rayonnement et réalisée en un premier matériau semiconducteur présentant un premier gap et un dopage d’un premier type, --une première couche de contact réalisée en un deuxième matériau présentant un deuxième gap strictement supérieur au premier gap, --une deuxième couche de contact réalisée en un quatrième matériau semiconducteur présentant un quatrième gap strictement supérieur au premier gap et un dopage du premier type, disposée entre le substrat et la couche absorbante, --un ensemble d’au moins une couche intermédiaire dénommé ensemble intermédiaire, disposé entre la couche absorbante et la première couche de contact, chaque couche intermédiaire étant réalisée en un matériau intermédiaire semiconducteur présentant un gap intermédiaire supérieur au premier gap, --une couche supérieure disposée sur la première couche de contact du côté opposé audit ensemble intermédiaire, réalisée en un troisième matériau semiconducteur présentant un troisième gap strictement supérieur à tous les autres gaps de l’empilement, --une couche de passivation réalisée en un matériau diélectrique, disposée sur la couche supérieure, --les couches semiconductrices de l’empilement étant des composés à base d’éléments des colonnes IIIA et VA du tableau périodique des éléments, le deuxième matériau comprenant l’élément VA antimoine et le troisième matériau étant dépourvu de l’élément VA antimoine, --le deuxième et troisième matériau étant configurés pour présenter un dopage du premier type, -une étape de formation d’ouvertures dans la couche de passivation, -une étape d’incorporation d’atomes dopants dans la première couche de contact et dans la couche supérieure via les ouvertures, de manière à former des zones de détection présentant un deuxième type de dopage, les zones de détection étant séparées par des zones de séparation séparant une zone de détection d’une autre zone de détection, chaque zone de détection étant entourée par une zone de séparation dans un plan perpendiculaire à Z, une zone de détection correspondant à un pixel dudit détecteur, les deuxième et troisième matériaux présentant alors un dopage du deuxième type dans les zones de détection et un dopage du premier type dans les zones de séparation, -une étape (400) de métallisation au travers des ouvertures (Op) pour former une première électrode (E1). Selon une variante l’étape d’incorporation d’atomes dopants s’effectue par diffusion. Selon un mode de réalisation le premier type de dopage est n et l’atome dopant incorporé est le Zinc. Selon un mode de réalisation le procédé selon l’invention comprend en outre, après l’étape de métallisation, une étape de connexion d’un circuit de lecture audit empilement via ladite première électrode. Selon un mode de réalisation le procédé comprend en outre, après l’étape de réalisation de l’empilement, une étape de collage d’un circuit de lecture audit empilement, l’étape de formation des ouvertures s’effectuant alors au travers du circuit de lecture. La description suivante présente plusieurs exemples de réalisation du dispositif de l’invention : ces exemples sont non limitatifs de la portée de l’invention. Ces exemples de réalisation présentent à la fois les caractéristiques essentielles de l’invention ainsi que des caractéristiques additionnelles liées aux modes de réalisation considérés. L’invention sera mieux comprise et d’autres caractéristiques, buts et avantages de celle-ci apparaîtront au cours de la description détaillée qui va suivre et en regard des dessins annexés donnés à titre d’exemples non limitatifs et sur lesquels : La figure 1 déjà citée illustre l’évolution du courant d’obscurité en fonction de la température. La figure 2 déjà citée illustre la méthode de pixellisation par gravure dite « shallow MESA ». La figure 3 déjà citée illustre un photodétecteur selon l’état de la technique. La figure 4 illustre l’empilement d’un détecteur de rayonnement selon l’invention. La figure 5 illustre une variante préférée d’un empilement d’un détecteur de rayonnement selon l’invention. La figure 6 illustre la structure des bandes d’énergie d’un empilement d’un détecteur de rayonnement selon l’invention comprenant une couche intermédiaire unique. La figure 6a illustre le diagramme de bandes dans la zone pixel (Zdet) et la figure 6b dans la zone interpixel (Zsep). La figure 7 illustre la structure des bandes d’énergie d’un empilement d’un détecteur de rayonnement selon l’invention comprenant une couche intermédiaire avec un gradient de concentration. La figure 7a illustre le diagramme de bandes dans la zone pixel (Zdet) et la figure 7b dans la zone interpixel (Zsep). La figure 8 illustre la structure des bandes d’énergie d’un empilement d’un détecteur de rayonnement selon l’invention comprenant deux couches intermédiaires. La figure 8a illustre le diagramme de bandes dans la zone pixel (Zdet) et la figure 8b dans la zone interpixel (Zsep). La figure 9 illustre la concentration en atomes de Zn incorporés par diffusion dans une couche de GaSb. La figure 10 illustre la concentration en atomes de Zn incorporés par diffusion dans une couche de GaSb précédée d’une couche superficielle en InAsSb. La figure 11 illustre le diagramme de bandes simulé d’un exemple d’empilement d’un détecteur selon l’invention. La figure 12 illustre le procédé de réalisation d’un détecteur de rayonnement selon un autre aspect de l’invention. La figure 13 illustre une première variante du procédé de réalisation d’un détecteur de rayonnement selon l’invention. La figure 14 illustre un détecteur selon l’invention réalisé par la première variante du procédé selon l’invention. La figure 15 illustre une deuxième variante du procédé de réalisation d’un détecteur de rayonnement selon l’invention. La figure 16 illustre un détecteur selon l’invention réalisé par la deuxième variante du procédé selon l’invention. DESCRIPTION DETAILLEE DE L’INVENTION La figure 4 illustre un détecteur de rayonnement 10 selon l’invention comprenant un empilement Emp de couches le long d’une direction Z. L’empilement comprend une pluralité de couche semiconductrices et une couche diélectrique. Les couches semiconductrices de l’empilement sont des composés (binaire, ternaire, quaternaire) à base d’éléments des colonnes IIIA et VA du tableau périodique des éléments. La colonne IIIA comprend: B, Al, Ga, In et la colonne VA comprend : N, P, As, Sb, Bi. Le détecteur 10 comprend une couche absorbante Cabs configurée pour absorber le rayonnement, préférentiellement IR, préférentiellement dans les domaines SWIR, MWIR ou LWIR, et réalisée en un premier matériau M1 semiconducteur présentant un premier gap G1 et un dopage d’un premier type t1. Le premier type de dopage est n ou p. Préférentiellement mais non limitativement le premier type de dopage est n. Le dopage (densité volumique de dopants) de M1 est typiquement assez faible, de l’ordre de 10 14 à 5.10 16 atomes /cm 2 . Le matériau M1 de Cabs est par exemple In X Ga 1-X As Y Sb Y Bi 1-Y-Z 0≤X,Y,Z≤1 ou un super réseau (SR). In X1 Ga 1-X1 As Y1 Sb Y1 Bi 1-Y1-Z1 / In X2 Ga 1-X2 As Y2 Sb Y2 Bi 1-Y2-Z2 , 0≤X1, X2,Y1, Y2, Z1, Z2 ≤1 Le détecteur comprend également une première couche de contact Ccont réalisée en un deuxième matériau M2 présentant un deuxième gap G2 strictement supérieur au premier gap G1. Le matériau M2 de Ccont est préférentiellement en matériaux Al X3 Ga 1-X3 Sb Y3 As 1-Y3 , Préférentiellement, 0≤X3≤0.4 et 0.96 L’empilement comprend également un ensemble d’au moins une couche intermédiaire Cint, dénommé ensemble intermédiaire Eint, disposé entre la couche absorbante Cabs et la première couche de contact Ccont. Chaque couche intermédiaire indicée i Cinti est réalisée en un matériau intermédiaire Minti semiconducteur présentant un gap intermédiaire Ginti supérieur ou égal au premier gap G1 : Ginti ≥ G1 quel que soit i. L’indice i varie de 1 à n, i=1 correspondant à la couche intermédiaire adjacente à la couche absorbante. L’ensemble intermédiaire Eint a pour objet de permettre l’extraction et le transport des porteurs minoritaires de la couche absorbante Cabs vers la couche de contact Ccont. Préférentiellement pour obtenir hors éclairement un faible courant d’obscurité l’épaisseur et le dopage de la couche intermédiaire Cint1 en contact avec la couche absorbante sont déterminées pour obtenir la configuration « bandes plates ». L’empilement comprend également une couche supérieure Csup disposée sur la première couche de contact Ccont du côté opposé à l’ensemble intermédiaire, réalisée en un troisième matériau M3 semiconducteur présentant un troisième gap G3 strictement supérieur à tous les autres gaps de l’empilement. La couche supérieure Csup est dépourvue de l’élément VA antimoine Sb. La présence de cette couche supérieure Csup dépourvue d’antimoine permet de réaliser un empilement optimisé et un photodétecteur au fonctionnement amélioré, comme expliqué plus loin. La première couche de contact Ccont et la couche supérieure Csup présentent une pluralité de zones de détection Zdet et de zones de séparation Zsep communes aux deux couches. Une zone de séparation sépare une zone de détection d’une autre zone de détection, chaque zone de détection étant entourée par une zone de séparation dans un plan perpendiculaire à Z. Une zone de détection Zdet correspond à un pixel du détecteur. Les matériaux M2 (de Ccont) et M3 (de Csup) sont configurés pour présenter un dopage du deuxième type t2 dans les zones de détection et un dopage du premier type t1 dans les zones de séparation. Lorsque le premier type de dopage est n, le deuxième type de dopage est p et réciproquement. Afin de réaliser l’extraction des porteurs minoritaires dans les pixels, des conditions sur les niveaux relatifs des bandes dans lesquelles circulent ces porteurs sont nécessaire. Lorsque t1 = n, les porteurs minoritaires sont les trous qui circulent dans les bandes de valence et lorsque t1 =p les porteurs minoritaires sont les électrons qui circulent dans les bandes de conduction. Ainsi lorsque le premier type de dopage est n il faut que M2 soit configuré dans les zones de détection de sorte que la bande de valence de M1 soit strictement inférieure à la bande de valence de M2 : BVabs Il faut que également que : BVabs soit que la ou les bandes de valences BVinti du ou des matériaux intermédiaires Minti soient comprise(s) entre la bande de valence du premier matériau BVabs et la bande de valence du deuxième matériau BVcont dans les zones de détection, et soient configurée(s) pour varier de manière monotone croissante dans le sens couche absorbante Cabs vers première couche de contact Ccont. De même lorsque le premier type de dopage est p il faut que : BCabs>BCcont (dans Zdet) Il faut également que : BCabs>BCint(i)>BCint(i+1)>BCcont soit que la ou les bandes de conduction BCinti (également dénommé BCint(i)) du ou des matériaux intermédiaires soient comprise(s) entre la bande de conduction du premier matériau BCabs et la bande de conduction du deuxième matériau BCcont, et soient configurée(s) pour varier de manière monotone décroissante dans le sens couche absorbante Cabs vers première couche de contact Ccont . L’empilement Emp comprend également une couche de passivation Cpass réalisée en un matériau diélectrique Mdiel, disposée sur la couche supérieure Csup, et présentant des ouvertures Op au niveau des zones de détection de la couche supérieure. Une fraction de la zone de détection de Csup est destinée à être en contact électrique avec une première électrode E1, le contact s’effectuant par une métallisation au travers des ouvertures Op tel qu’illustré figure 5, qui représente une variante de l’empilement du détecteur une fois l’électrode E1 réalisée. On dénomme 12 l’interface entre Ccont et Csup, 13 l’interface entre Csup et Cpass et 14 l’interface entre la dernière couche intermédiaire et Ccont. La fonction de Csup est d’améliorer la passivation de la surface de la couche de contact Ccont et des jonctions latérales selon X entre les zones dopées n et les zones dopées p de la couche de contact. Comme expliqué plus haut la couche de contact Ccont comprend de l’antimoine, dont l’oxydation est difficile à maîtriser : l’antimoine Sb s’oxyde et capte les impuretés. Il est difficile d’avoir une interface propre entre la couche de contact Ccont et une couche diélectrique de passivation. La couche supérieure Csup est dépourvue d’antimoine pour éviter les inconvénients explicités ci-dessus. Elle est ainsi plus facile à passiver. Son grand gap G3, plus grand gap de la structure, permet en outre de réduire l’influence des jonctions PN latérales (selon X sur les figures 4 et 5) entre zones de pixel (Zdet) et zones d’interpixel (Zsep) de M2 (Ccont). Ces jonctions se retrouvent éloignées de l’interface 13 avec la couche Cpass du fait de la présence de Csup. Préférentiellement l’épaisseur Csup est inférieure ou égale à 50 nm. En effet Csup ne comprenant pas de Sb elle n’est pas accordée en maille sur la couche Ccont, et ne doit donc pas excéder une certaine épaisseur. Préférentiellement le troisième matériau M3 de la couche supérieure Csup est de type III-As, c’est-à-dire qu’il comprend, comme élément VA, l’arsenic à l’exclusion de tout autre élément de cette colonne. La réalisation de la couche III-As bénéficie de la grande maturité de la filière arséniure. Par ailleurs la diffusion de dopants Zn dans ce type de couche est bien maitrisée, elle est stable et résulte dans des niveaux de dopage élevés. Un exemple de couple (M2 de Ccont, M3 de Csup) est : M2= GaSb et M3=InGaAs. Préférentiellement le pourcentage d’indium de Csup en InGaAs est inférieur à 50% car pour un pourcentage supérieur le gap est plus petit. Préférentiellement et de manière classique l’empilement Emp du détecteur de rayonnement selon l’invention comprend également, tel qu’illustré également sur la figure 5, une deuxième couche de contact Ccont’ disposée sous la couche absorbante et du côté opposé à la couche intermédiaire et un substrat Sub sur lequel est déposée la deuxième couche de contact. Le substrat Sub et la couche Ccont’ sont transparentes au rayonnement incident. La deuxième couche de contact Ccont’ est réalisée en un quatrième matériau M4 semiconducteur présentant un quatrième gap G4 strictement supérieur au premier gap G1 et présente un dopage du premier type t1 typiquement supérieur à 10 17 atomes/cm 3 . La deuxième couche de contact Ccont’ est typiquement commune à tous les pixels et destinée à être connectée à une deuxième électrode E2 (non représentée). Préférentiellement pour un dopage t1 = n, la bande valence de Ccont’ est inférieure à la bande de valence de la couche absorbante et/ou l’interface entre Ccont’ et Cabs est de type II. Préférentiellement le matériau M4 de Ccont’ est In X Ga 1-X As Y Sb Y Bi 1-Y-Z 0≤X,Y,Z≤1. Typiquement le substrat Sub est en GaSb, et dopé du premier type (moins de dislocations) avec un dopage supérieur à 10 18 atomes/cm 3 . Les figures 6 à 8 illustrent trois exemples de structure de bandes (Energie E en eV en fonction de z le long de l’axe Z) schématique de l’empilement selon l’invention pour un premier type de dopage n pour la couche absorbante. Les figures 6a, 7a et 8a illustrent la structure de bandes de l’empilement et pour la zone Zdet de M2 et M3 (dopées p) et les figures 6b, 7b et 8b illustrent la structure de bandes pour la zone Zsep de M2 et M3 (dopées n). Le dopage n ou p apparaît clairement avec le positionnent du niveau de Fermi n F . La figure 6 illustre le cas d’une couche intermédiaire unique Cint. La figure 7 illustre le cas d’une couche intermédiaire présentant un gradient de concentration de manière à faire varier continument et de façon croissante la bande de valence La figure 8 illustre le cas de deux couches intermédiaires discrètes Cint1 et Cint2. Un exemple de couple (Cint1, Cint2) est : -une couche Cint 1 en matériau Mint1 : In x1 GaAs y1 Sb, -une couche Cint2 en matériau Mint2 : InAl x2 As y2 Sb, avec x1, x2, y1 et y2, déterminés pour que dans les zones Zdet dopées p : BVabs Une combinaison de couches intermédiaires discrètes et à gradient est bien entendu possible, à condition de respecter la condition de croissance monotone des différentes valeurs des bandes de valences. On remarque sur les figures 6 à 8 qu’il n’y a aucun offset de bande de valence qui peut entraver le transport des porteurs minoritaires de M1 jusqu’à M2. A l’inverse, dans les zones interpixel Zsep, les porteurs restent bien confinés dans le matériau M1 et ne sont pas susceptibles de s’approcher de l’interface 13 avec le diélectrique de plus les jonctions M2-pixel/ M2-interpixel sont éloignées de cette même surface. Préférentiellement pour t1 = n la ou les bande(s) de valence BVinti (également dénommé BVint(i)) du ou des matériaux intermédiaires est inférieure(s) à la bande de conduction BCcont de la première couche de contact pour éviter une jonction Esaki, et ce dans les deux zones Zdet et Zsep: BVint(i) De même pour t1 =p la ou les bande(s) de conduction BCinti du ou des matériaux intermédiaires sont supérieure(s) à la bande de valence de la première couche de contact BVcont : BCint(i)> BVcont Préférentiellement à l’interface 12 entre la couche supérieure Csup et la couche de contact Ccont : - lorsque le premier type de dopage est n, la bande de valence du troisième matériau BVsup est située en dessous de la bande de valence du deuxième matériau BVcont et la bande de conduction du troisième matériau BCsup est située au-dessus de la bande de conduction du deuxième matériau BCcont (pour les deux zones Zdet et Zsep), -lorsque le premier type de dopage est p, la bande de conduction BCsup du troisième matériau M3 est située au-dessus de la bande de conduction BCcont du deuxième matériau M2, et la bande de valence BVsup du troisième matériau M3 est située en dessous de la bande de valence BVcont du deuxième matériau. En d’autres termes l’interface Ccont/Csup est de type 1. A noter qu’il s’agit bien d’une condition à l’interface entre deux matériaux semiconducteurs de formule chimique différente. Cependant au-delà de l’interface à l’intérieur de chaque couche, les bandes peuvent évoluer de manière à ce que la condition ci-dessus ne soit pas vérifiée (niveau de Fermi associé au dopage). Cette condition sur les valeurs respectives des bandes de M2 et M3 permet d’empêcher les électrons et les trous de la couche de contact Ccont de s’approcher de la surface 13 en contact avec la couche de passivation diélectrique Cpass pour éviter qu’ils se recombinent à cette interface. Ce canal augmenterait drastiquement le courant d’obscurité. Selon une variante préférée le dopage de deuxième type des zones de détection est obtenu par une incorporation d’atomes dopants Ad dans la couche de contact et la couche supérieure, effectuée postérieurement à la croissance desdites couches de contact Ccont et couche supérieure Csup, et via lesdites ouvertures Op. Préférentiellement le dopage de Ccont doit rester supérieur à 10 17 cm -3 dans toute son épaisseur, et des niveaux de 10 18 cm -3 ou 10 19 cm -3 sont technologiquement aisément accessibles sur la partie de Ccont du côté de l’apport d’atomes dopants. Préférentiellement Ccont présente une épaisseur de l’ordre de 100 à 500nm pour supporter la diffusion de métal lors de la formation de contact. Dans ce cas on s’arrange pour que, lors de la croissance, les couches Ccont et Csup présentent un dopage (résiduel ou volontaire) du premier type, qui correspond donc au dopage des zones de séparation. Selon un mode de réalisation préféré l’incorporation de Ad est effectuée par diffusion. Alternativement elle est effectuée par implantation ionique. Pour le cas d’une incorporation par diffusion, la couche Csup présente une deuxième fonctionnalité, celle de favoriser l’incorporation des atomes dopants dans la couche Ccont. La couche supérieure est alors dénommée « couche de pompage ». Pour cela l’atome Ad doit être suffisamment soluble dans la couche Csup. Préférentiellement cette solubilité est au moins égal à 10 18 atomes dopants par cm 3 . Lors d’une incorporation par diffusion d’atomes dopants, il y a une diminution du nombre d’atomes dopants en fonction de l’épaisseur de couche traversée. Préférentiellement la couche supérieure Csup et la première couche de contact Ccont présentent dans les zones de détection, et sur toute leur épaisseur respective, une quantité d’atomes dopants Ad supérieure ou égale à 10 17 atomes/cm 3 , de manière à compenser, sur l’ensemble de l’épaisseur de Ccont, le dopage initial du premier type et obtenir par diffusion dans les zones de détection un dopage du deuxième type. Préférentiellement Csup et une partie de Ccont du côté de Csup (côté d’arrivée des atomes dopants) présentent, dans les zones de détection, une quantité d’atomes dopants Ad supérieure à 10 19 atomes/cm 3 , préférentiellement supérieure à 10 20 atomes/cm 3 . Lorsque t1 = n et t2=p, le dopage p des zones de détection est préférentiellement obtenu par incorporation d’atomes de Zinc. Par exemple le zinc présente une bonne solubilité dans le GaSb, typiquement de 10 20 atomes/cm 3 . Lorsque t1=p et t2=n, selon une option le dopage n des zones de détection est obtenu par incorporation d’atomes tellure ou germanium, pour Ccont en GaSb et Csup en III-As. Pour illustrer la fonction de pompage de Csup précité, les figures 9 et 10 illustrent respectivement la concentration C d’atomes dopants Zinc en fonction de la profondeur P dans le matériau lors d’une diffusion par MOVPE du Zn dans une couche 7 de GaSb seul (courbe 70, figure 9) et précédée d’une couche superficielle 6 d’InGaAs de 10 nm (courbe 80, figure 10), (mesures en spectroscopie de masse par ions secondaires dénommé SIMS pour Secondary Ion Mass Spectroscopy en anglais). En comparant les deux courbes 70 et 80 on observe que le front est plus homogène et le niveau de dopage plus élevé dans la couche 7 en GaSb lorsque la diffusion s’est faite en présence de la couche d’InGaAs. L’objet de la couche supérieure Csup selon l’invention est ainsi de favoriser la diffusion dans la couche Ccont en pompant les atomes dopants, tout en présentant un gap plus grand que la couche de contact Ccont typiquement en GaSb. Un exemple est une couche Csup de quelques dizaines de nanomètres de ternaire In x Ga ( 1-x) As avec x tel que le gap de cette couche soit supérieur au gap de GaSb. Le substrat étant préférentiellement également en GaSb, ce matériau InGaAs est en désaccord de maille et doit donc avoir une épaisseur suffisamment faible. Une simulation de la structure de bandes d’un exemple d’empilement selon l’invention est illustrée figure 11. La figure 11a illustre une zone pixel (Zdet) et la figure 11b une zone interpixel (Zsep) : La couche Cabs est en InAsSb dopé n, la couche Ccont’ en InAsSb dopé n + , le substrat en GaSb dopé n + , l’ensemble intermédiaire est constitué d’une couche en GaInAsSb dopée n dans laquelle un gradient des bandes de valence dans la zone pixel est obtenu par variation de la composition chimique des différents atomes. Dans la zone pixel, la couche Ccont est en GaSb dopé p + et la couche Csup en InGaAs dopé p + . Dans la zone interpixel la couche Ccont est en GaSb dopé n (dopage volontaire) et la couche Csup en InGaAs. Un dopage p ou n correspond typiquement à un dopage jusqu’à 10 17 cm -3 , un dopage p+ ou n+ à un dopage au delà de 10 17 cm -3 . Selon un autre aspect l’invention concerne un procédé 30 de réalisation d’un détecteur de rayonnement illustré figure 12 comprenant une première étape 100 de réalisation d’un empilement Emp de couches le long d’une direction Z sur un substrat Sub telles que décrites précédemment. L’empilement Emp comprend donc : Sub/Ccont’/Cabs/Eint/Ccont/Cpass Lors de la réalisation des couches Ccont et Csup, c’est à dire pendant la croissance, les matériaux M2 et M3 sont configurés pour présenter un dopage du premier type. Ce dopage peut être résiduel ou volontaire. Les couches semiconductrices de l’empilement Emp (c’est à dire toutes les couches sauf Cpass) sont typiquement réalisées par Epitaxie par faisceau moléculaire dénommé MBE (« Molecular Beam Epitaxy » en anglais) ou MOVPE. Le procédé 30 comprend également une étape 200 de formation d’ouvertures Op dans la couche de passivation Cpass par gravure ionique réactive dénommé RIE (« reactive Ion Etching » en anglais) ou par plasma couplé par induction dénommé ICP (Inductively Coupled Plasma). Il comprend également une étape 300 d’incorporation d’atomes dopants Ad dans la première couche de contact Ccont et dans la couche supérieure Csup via les ouvertures Op, de manière à former les zones de détection Zdet présentant un deuxième type de dopage. Les matériaux M2 M3 présentent alors un dopage du deuxième type dans les zones de détection Zdet et un dopage du premier type dans les zones de séparation dans lesquelles les atomes Ad n’ont pas été incorporés. Enfin le procédé 30 comprend une étape 400 de métallisation au travers des ouvertures Op pour former une première électrode E1. Préférentiellement l’étape 300 d’incorporation d’atomes dopants s’effectue par diffusion. La présence de la couche Csup permet de faire rentrer une plus grande quantité d’atomes dopants dans la couche Ccont. Selon une option la diffusion s’effectue par ampoule scellée et selon une autre option par MOVPE sous flux pur d’hydrogène ou d’azote (envoi de l’élément V et de l’atome dopant). Alternativement l’étape 300 s’effectue par implantation ionique. Préférentiellement le premier type de dopage est n et l’atome dopant incorporé est le Zinc. Selon une première variante illustrée figure 13 le procédé 30 comprend en outre, après l’étape de 400 métallisation, une étape 500 de connexion d’un circuit de lecture ROIC audit empilement via la première électrode E1. Cette étape de connexion est classiquement dénommée hybridation. La figure 14 illustre le détecteur de rayonnement ainsi réalisé. L‘hybridation s’effectue par exemple avec des billes d’indium 35 en contact avec E1. L’autre électrode E2 (non représentée) est par exemple réalisée par un trou métallisé (« via hole ») qui traverse tout l’empilement jusqu’à Ccont’, de manière à constituer une électrode commune à tous les pixels. Selon une deuxième variante illustrée figure 15 le procédé 30 comprend en outre, après l’étape de réalisation de l’empilement, une étape 150 de collage d’un circuit de lecture ROIC audit empilement. Le collage s’effectue typiquement par collage direct diélectrique/diélectrique. L’étape 200 de formation des ouvertures Op s’effectue alors au travers du circuit de lecture ROIC, et la métallisation pour la réalisation de la première électrode E1 traverse également le circuit ROIC. La figure 16 illustre le détecteur de rayonnement ainsi réalisé. Un procédé décrivant une pixellisation par diffusion et un collage entre un empilement et un circuit ROIC pour réaliser un détecteur, utilisant des trous au travers du silicium et dénommé TSV pour « Through Silicon Via » en anglais, est par exemple décrit dans le document FR1601066. Détecteur de rayonnement (10) comprenant un empilement (Emp) de couches le long d’une direction Z, ledit empilement comprenant : -une couche absorbante (Cabs) configurée pour absorber le rayonnement et réalisée en un premier matériau (M1) semiconducteur présentant un premier gap (G1) et un dopage d’un premier type (t1), -une première couche de contact (Ccont) réalisée en un deuxième matériau (M2) présentant un deuxième gap (G2) strictement supérieur au premier gap(G1), -un ensemble d’au moins une couche intermédiaire (Cint, Cinti) dénommé ensemble intermédiaire (Eint), disposé entre la couche absorbante et la première couche de contact, chaque couche intermédiaire (Cint, Cinti) étant réalisée en un matériau intermédiaire (Mint, Minti) semiconducteur présentant un gap intermédiaire (Gint, Ginti) supérieur ou égal au premier gap (G1), -une couche supérieure (Csup) disposée sur la première couche de contact (Ccont) du côté opposé audit ensemble intermédiaire, réalisée en un troisième matériau (M3) semiconducteur présentant un troisième gap (G3) strictement supérieur à tous les autres gaps de l’empilement, -la première couche de contact et la couche supérieure présentant une pluralité de zones de détection (Zdet) et de zones de séparation (Zsep), une zone de séparation séparant une zone de détection d’une autre zone de détection, chaque zone de détection étant entourée par une zone de séparation dans un plan perpendiculaire à Z, une zone de détection correspondant à un pixel dudit détecteur, les deuxième (M2) et troisième (M3) matériaux étant configurés pour présenter un dopage d’un deuxième type (t2) dans les zones de détection (Zdet) et un dopage du premier type (t1) dans les zones de séparation (Zsep), -lorsque le premier type de dopage est n, une bande de valence (BVabs) du premier matériau (M1) est strictement inférieure à une bande de valence (BVcont) du deuxième matériau (M2) dans les zones de détection, et la ou les bandes de valence du ou des matériaux intermédiaires (BVinti) sont comprise(s) entre la bande de valence du premier matériau (BVabs) et la bande de valence du deuxième matériau (BVcont) dans les zones de détection, et sont configurée(s) pour varier de manière monotone croissante dans le sens couche absorbante (Cabs) vers première couche de contact (Ccont), -lorsque le premier type de dopage est p, une bande de conduction (BCabs) du premier matériau (M1) est strictement supérieure à une bande de conduction du deuxième matériau (BCcont) dans les zones de détection, et la ou les bandes de conduction (BCinti) du ou des matériaux intermédiaires (Mint) sont comprise(s) entre la bande de conduction du premier matériau (BCabs) et la bande de conduction du deuxième matériau (BCcont) dans les zones de détection , et sont configurée(s) pour varier de manière monotone décroissante dans le sens couche absorbante (Cabs) vers première couche de contact (Ccont) , -une couche de passivation (Cpass) réalisée en un matériau diélectrique (Mdiel), disposée sur la couche supérieure (Csup), et présentant des ouvertures (Op) au niveau des zones de détection de la couche supérieure, -les couches semiconductrices de l’empilement étant des composés à base d’éléments des colonnes IIIA et VA du tableau périodique des éléments, le deuxième matériau (M2) comprenant l’élément VA antimoine (Sb) et le troisième matériau (M3) étant dépourvue de l’élément VA antimoine (Sb). Détecteur selon la revendication précédente dans lequel lorsque le premier type de dopage est n, la ou les bande(s) de valence (BVint) du ou des matériaux intermédiaires (Mint, Minti) sont inférieure(s) à la bande de conduction (BCcont) du deuxième matériau (M2), et dans lequel lorsque le premier type de dopage est p, la ou les bande(s) de conduction du ou des matériaux intermédiaires sont supérieure(s) à la bande de valence du deuxième matériau (BVcont). Détecteur de rayonnement selon l’une des revendications précédentes dans lequel à l’interface (12) entre la couche supérieure et la couche de contact dans les zones de détection, lorsque le premier type de dopage est n, la bande de valence du troisième matériau (BVsup) est située en dessous de la bande de valence du deuxième matériau (BVcont) et la bande de conduction du troisième matériau (BCsup) est située au-dessus de la bande de conduction du deuxième matériau (BCcont), et lorsque le premier type de dopage est p, la bande de conduction du troisième matériau (BCsup) est située au-dessus de la bande de conduction du deuxième matériau (BCcont) et la bande de valence du troisième matériau (BVsup) est située en dessous de la bande de valence du deuxième matériau (BVcont). Détecteur de rayonnement selon l’une des revendications précédentes dans lequel le troisième matériau (M3) est de type III-As. Détecteur de rayonnement selon l’une des revendications précédentes dans lequel le deuxième matériau (M2) est GaSb et le troisième matériau (M3) est InGaAs. Détecteur selon la revendication précédente dans lequel le pourcentage d’indium du troisième matériau est inférieur à 50%. Détecteur de rayonnement selon l’une des revendications précédentes comprenant en outre : -une deuxième couche de contact (Ccont’) disposée sous la couche absorbante et du côté opposé à la couche intermédiaire, réalisée en un quatrième matériau (M4) semiconducteur présentant un quatrième gap (G4) strictement supérieur au premier gap (G1) et un dopage du premier type, -un substrat (Sub) sur lequel est déposée la deuxième couche de contact (Ccont’). Détecteur de rayonnement selon l’une des revendications précédentes dans lequel le dopage de deuxième type des zones de détection est obtenu par une incorporation d’atomes dopants (Ad) dans la couche de contact et la couche supérieure, effectuée postérieurement à la croissance desdites couche de contact et couche supérieure, et via lesdites ouvertures. Détecteur de rayonnement selon la revendication précédente dans lequel la couche supérieure (Csup) et la première couche de contact (Ccont) présentent, dans les zones de détection, et sur toute leur épaisseur respective, une quantité d’atomes dopants (Ad) supérieure à 10 17 atomes/cm 3 . Procédé (30) de réalisation d’un détecteur de rayonnement comprenant : -une étape (100) de réalisation d’un empilement (Emp) de couches le long d’une direction Z sur un substrat (Sub) comprenant : --une couche absorbante (Cabs) configurée pour absorber le rayonnement et réalisée en un premier matériau (M1) semiconducteur présentant un premier gap (G1) et un dopage d’un premier type (t1), --une première couche de contact (Ccont) réalisée en un deuxième matériau (M2) présentant un deuxième gap (G2) strictement supérieur au premier gap(G1), --une deuxième couche de contact (Ccont’) réalisée en un quatrième matériau (M4) semiconducteur présentant un quatrième gap (G4) strictement supérieur au premier gap (G1) et un dopage du premier type, disposée entre le substrat et la couche absorbante, --un ensemble d’au moins une couche intermédiaire (Cint, Cinti) dénommé ensemble intermédiaire (Eint), disposé entre la couche absorbante et la première couche de contact, chaque couche intermédiaire (Cint, Cinti) étant réalisée en un matériau intermédiaire (Mint, Minti) semiconducteur présentant un gap intermédiaire (Gint, Ginti) supérieur au premier gap (G1), --une couche supérieure (Csup) disposée sur la première couche de contact (Ccont) du côté opposé audit ensemble intermédiaire, réalisée en un troisième matériau (M3) semiconducteur présentant un troisième gap (G3) strictement supérieur à tous les autres gaps de l’empilement, --une couche de passivation (Cpass) réalisée en un matériau diélectrique (Mdiel), disposée sur la couche supérieure (Csup), --les couches semiconductrices de l’empilement étant des composés à base d’éléments des colonnes IIIA et VA du tableau périodique des éléments, le deuxième matériau (M2) comprenant l’élément VA antimoine (Sb) et le troisième matériau (Csup) étant dépourvu de l’élément VA antimoine (Sb), --le deuxième et troisième matériau étant configurés pour présenter un dopage du premier type, --lorsque le premier type de dopage est n, une bande de valence (BVabs) du premier matériau (M1) est strictement inférieure à une bande de valence (BVcont) du deuxième matériau (M2) dans les zones de détection, lorsque le premier type de dopage est p, une bande de conduction (BCabs) du premier matériau (M1) est strictement supérieure à une bande de conduction du deuxième matériau (BCcont) dans les zones de détection, -une étape (200) de formation d’ouvertures (Op) dans la couche de passivation (Cpass), -une étape (300) d’incorporation d’atomes dopants (Ad) dans la première couche de contact (Ccont) et dans la couche supérieure (Csup) via les ouvertures (Op), de manière à former des zones de détection (Zdet) présentant un deuxième type de dopage, les zones de détection étant séparées par des zones de séparation (Zsep) séparant une zone de détection d’une autre zone de détection, chaque zone de détection étant entourée par une zone de séparation dans un plan perpendiculaire à Z, une zone de détection correspondant à un pixel dudit détecteur, les deuxième (M2) et troisième (M3) matériaux présentant alors un dopage du deuxième type (t2) dans les zones de détection (Zdet) et un dopage du premier type (t1) dans les zones de séparation (Zsep), lorsque le premier type de dopage est n, la ou les bandes de valence du ou des matériaux intermédiaires (BVinti) étant comprise(s) entre la bande de valence du premier matériau (BVabs) et la bande de valence du deuxième matériau (BVcont) dans les zones de détection, et étant configurée(s) pour varier de manière monotone croissante dans le sens couche absorbante (Cabs) vers la première couche de contact (Ccont), lorsque le premier type de dopage est p, la ou les bandes de conduction (BCinti) du ou des matériaux intermédiaires (Mint) étant comprise(s) entre la bande de conduction du premier matériau (BCabs) et la bande de conduction du deuxième matériau (BCcont) dans les zones de détection, et étant configurée(s) pour varier de manière monotone décroissante dans le sens couche absorbante (Cabs) vers la première couche de contact (Ccont), -une étape (400) de métallisation au travers des ouvertures (Op) pour former une première électrode (E1). Procédé selon la revendication précédente dans lequel l’étape d’incorporation d’atomes dopants s’effectue par diffusion. Procédé selon l’une des revendications 10 ou 11 dans lequel le premier type de dopage est n et l’atome dopant incorporé est le Zinc. Procédé selon l’une des revendications 10 à 12 comprenant en outre, après l’étape de métallisation, une étape (500) de connexion d’un circuit de lecture (ROIC) audit empilement via ladite première électrode (E1). Procédé selon l’une des revendications 10 à 12 comprenant en outre, après l’étape de réalisation de l’empilement, une étape (150) de collage d’un circuit de lecture (ROIC) audit empilement, l’étape (200) de formation des ouvertures s’effectuant alors au travers du circuit de lecture.